AAはK、RbおよびCsから選ばれる1種又は2種以上を示す。とVとGeで構成され、xAdVO3:yGeO20003≦y/x≦004、d=099~104の組成比を持つバナジウム酸化物蛍光体。気温25°C、湿度60の条件下30日間の大気暴露後における吸湿による重量増加が25以内で、かつ紫外線照射時の蛍光内部量子効率が90以上に保持される請求項1に記載の蛍光体。0004≦y/x≦003であり、気温25°C、湿度60の条件下30日間の大気暴露後における吸湿による重量増加が20以内で、かつ紫外線照射時の蛍光内部量子効率が92以上に保持される請求項1に記載の蛍光体。請求項1から3のいずれかに記載の蛍光体を用いた400nm以下の紫外線を励起光源とする蛍光表示装置。請求項1から3のいずれかに記載の蛍光体を用いた電子線を励起光源とするカソードルミネッセンス表示装置。請求項1から3のいずれかに記載の蛍光体を用いた電場を励起光源とするエレクトロルミネッセンス表示装置。本発明は、高輝度白色蛍光体AVO3の問題点である高い吸湿性を改善し、種々の応用におけるハンドリングを容易にするものである。また、吸湿性を抑えながらも内部量子効率を90以上に保持し高輝度発光を維持することを特徴とする。この出願によれば、以下の発明が提供される。<1>AAはK、RbおよびCsから選ばれる1種又は2種以上を示す。とVとGeで構成され、xAdVO3:yGeO20003≦y/x≦004、d=099~104の組成比を持つバナジウム酸化物蛍光体。<2>気温25°C、湿度60の条件下30日間の大気暴露後における吸湿による重量増加が25以内で、かつ紫外線照射時の蛍光内部量子効率が90以上に保持される<1>に記載の蛍光体。<3>0004≦y/x≦003であり、気温25°C、湿度60の条件下30日間の大気暴露後における吸湿による重量増加が20以内で、かつ紫外線照射時の蛍光内部量子効率が92以上に保持される<1>に記載の蛍光体。<4><1>から<3>のいずれかに記載の蛍光体を用いた400nm以下の紫外線を励起光源とする蛍光表示装置。<5><1>から<3>のいずれかに記載の蛍光体を用いた電子線を励起光源とするカソードルミネッセンス表示装置。<6><1>から<3>のいずれかに記載の蛍光体を用いた電場を励起光源とするエレクトロルミネッセンス表示装置。本発明の材料を用いれば、吸湿性を抑えることでハンドリングの向上が期待される。また、吸湿抑制のためのドーピングGeO2添加を行わないAVO3の母材料と比較して内部量子効率の著しい低下はないため、高い輝度を維持することも可能である。吸湿抑制のためのドーピングに用いる材料は母材料に対して微量であり、作製プロセスも同等の熱処理で可能であるため本発明材料を用いることによるコストの増大の心配はない。本発明の組成式xAdVO3:yGeO20003≦y/x≦004、d=099~104で示されるバナジウム酸化物蛍光体の製造方法は、通常の固相反応法の他ゾルゲルや有機金属を用いる溶液法によっても作製可能であるが、AとVが良く混合されるように出発物質の混合を十分に行う必要がある。固相法においてはA、V、Geに対して各々A2CO3、V2O5、GeO2のように炭酸塩、酸化物の出発材料を用いれば良い。これら出発物質を良く混合し、300°Cで仮焼を行う。室温で取り出したのち、粉砕混合して再び300°Cまで昇温し、300°Cから200°C/h以下の昇温スピードで430°Cまで昇温し反応を進行させる。最終生成物のdは合成中のAイオンの昇華により仕込み組成より低下する傾向にあり、10に近いことが望ましいが、精密な制御には出来るだけ、Aの昇華を抑えてAとVが効率的に反応するために200°C/h以下の昇温スピードに留意して合成を行う必要がある。溶液法においても混合昇温スピードへの留意は同等である。本発明において得られる組成式xAdVO3:yGeO20003≦y/x≦004、d=099~104で示されるバナジウム酸化物蛍光体は、白色LEDの励起光源である紫外近紫外LEDによって励起出来る250~390nmの範囲に励起スペクトルを持つ。この励起光によって発せられる蛍光スペクトルは390~680nmに広がり、白色に発光する。そのため白色LED用の蛍光体として好適である。発光スペクトルのピークは510~530nmの範囲にあるため比較的色温度は高いが、長波長側に強い発光を持つ蛍光体との組み合わせによって暖色系の白色を得ることもできる。また水銀や鉛などを含まないため、環境人体への悪影響も少ない。したがって、本発明のバナジウム酸化物蛍光体は白色LEDとしてきわめて有用なものであり、粘度の増大や液中への分散性低下で示されるハンドリング性の悪化も大きくないので、たとえば白色光を必要とする日常灯等の照明器具や各種表示機器に用いられるバックライト等の表示器具等として利用することができる。本発明のバナジウム酸化物蛍光体は、y/xおよびdを上記範囲内とすることにより、気温約25°C、湿度約60の条件下30日間の大気暴露による吸湿量を25以内に抑制することができるので、ハンドリング性を大きく悪化させることがないし、内部量子効率を90以上に保持することができる。y/xを、0004≦y/x≦003の範囲とすれば、前記大気暴露による吸湿量を20以内に抑制することができ、ハンドリング性の悪化をより有効に防止できるし、内部量子効率を92以上に保持することができるので好ましい。y/xを、0005≦y/x≦002の範囲とすれば、前記大気暴露による吸湿量を10以内に抑制することができ、ハンドリング性を良好な状態に維持できるし、内部量子効率を94以上に保持することができるのでより好ましい。本発明のバナジウム酸化物蛍光体は、上記組成式に含まれる元素のみから構成することが望ましいが、内部量子効率を大幅に低下しない範囲例えば50原子以内、好ましくは10原子以内、より好ましくは01原子以内の範囲で他の元素例えば、Li、Na、NH4等を含有することも許容される。以下、実施例により本発明を更に詳細に説明するが、本発明は、この実施例に限定されず、本発明の要旨を逸脱しない範囲で適宜材料変更や設定調整等が可能である。尚、蛍光内部量子効率は浜松ホトニクス製絶対PL量子収率測定装置C9920-02を用いて測定を行った。実施例1固相法を用いてxCsVO3:yGeO20003≦y/x≦004の合成を行った。Cs、V、Geに対して各々Cs2CO3、V2O5、GeO2を出発材料とし、上記の組成比となるよう秤量し、乳鉢で良く混合した後、300°Cで仮焼を行った。室温で取り出したのち、粉砕混合して再び300°Cまで昇温し、300°Cから200°C/h以下の昇温スピードで430°Cまで昇温し反応を進行させた。得られたxCsVO3:yGeO2は紫外励起による白色蛍光を示した。得られたxCsVO3:yGeO2について、気温約25°C、湿度約60の条件下30日間大気暴露した後、各Ge添加量=y/x毎の加熱時の脱水による重量変化と、GeO2添加量=y/xに対する大気暴露後における吸湿由来の重量変化割合wと360nmの励起光下における蛍光の内部量子効率ηとの関係とを調べた。なお、加熱脱水後の重量変化量=加熱前の重量-加熱後の重量が大気暴露後における吸湿由来の重量変化量=大気暴露後の重量-大気暴露前の重量に相当するとして、吸湿由来の重量変化割合wを算出した。図1に、各Ge添加量=y/xにおける加熱時の脱水による重量変化を、図2に、GeO2添加量=y/xに対する吸湿由来の重量変化割合w○と360nmの励起光下における蛍光の内部量子効率η●を示す。0003≦y/x≦004の範囲であれば、大気暴露による吸湿後の重量変化は25以内に留まり、蛍光の内部量子効率も90以上に維持された。実施例2固相法を用いてCsdVO3:001GeO2d=099~104の合成を行った。Cs、V、Geに対して各々Cs2CO3、V2O5、GeO2を出発材料とし、乳鉢で良く混合した後、300°Cで仮焼を行った。室温で取り出したのち、粉砕混合して再び300°Cまで昇温し、300°Cから200°C/h以下の昇温スピードで430°Cまで昇温し反応を進行させた。得られたCsdVO3:001GeO2は紫外励起による白色蛍光を示した。得られたxCsVO3:yGeO2について、実施例1と同様にして、吸湿由来の重量変化割合wと360nmの励起光下における蛍光の内部量子効率η調べた。d=099~104の範囲であれば、大気暴露による吸湿後の重量変化は1以内に留まり、蛍光の内部量子効率も94以上に維持された。比較例1固相法を用いてxCsVO3:yGeO20003>y/x、004<y/xの合成を行った。Cs、V、Geに対して各々Cs2CO3、V2O5、GeO2を出発材料とし、上記の組成比となるよう秤量し、乳鉢で良く混合した後、300°Cで仮焼を行った。室温で取り出したのち、粉砕混合して再び300°Cまで昇温し、300°Cから200°C/h以下の昇温スピードで430°Cまで昇温し反応を進行させた。得られたxCsVO3:yGeO2は紫外励起による白色蛍光を示した。得られたxCsVO3:yGeO2について、実施例1と同様にして、吸湿由来の重量変化割合wと360nmの励起光下における蛍光の内部量子効率η調べた。大気暴露による吸湿後の重量変化は25超となり、特に004<y/xでは蛍光の内部量子効率が90未満に抑制された図2参照。比較例2固相法を用いてCsdVO3:001GeO2d<099、d>104の合成を行った。Cs、V、Geに対して各々Cs2CO3、V2O5、GeO2を出発材料とし、乳鉢で良く混合した後、300°Cで仮焼を行った。室温で取り出したのち、粉砕混合して再び300°Cまで昇温し、300°Cから200°C/h以下の昇温スピードで430°Cまで昇温し反応を進行させた。得られたCsdVO3:001GeO2はd>104の場合紫外励起による白色蛍光を示すものの吸湿性が強く、d<099の場合はCs種の昇華が大きく、未反応のV2O5が不純物相として確認され、強い白色蛍光は観測されなくなった。